(57)【要約】【課題】  酸化セリウムの発色を利用し鮮やかな赤色を呈するジルコニア焼結体において、組成を変えることなく、視認される表面の色調を変化させることができる構成を提供する。【解決手段】  ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体からなる層と、  ２．０質量％以上２０．０質量％以下のアルミニウム酸化物を含有し、残部が２ｍｏｌ％以上６ｍｏｌ％未満のイットリアを含むジルコニアであるジルコニア質焼結体からなる層、若しくは、２ｍｏｌ％以上６ｍｏｌ％未満のイットリア、及び着色剤を含有し、残部がジルコニアであり、Ｌ＊ａ＊ｂ＊表色系における明度Ｌ＊が１０以上７５以下、色相ａ＊が−３以下又は３以上、色相ｂ＊が−３以下又は３以上、なおかつ、彩度Ｃ＊が１以上３０以下であるジルコニア質焼結体からなる層、の少なくともいずれかと、  が積層していることを特徴とする複合焼結体。【選択図】  なし【特許請求の範囲】
【請求項１】
ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体からなる層と、
２．０質量％以上２０．０質量％以下のアルミニウム酸化物を含有し、残部が２ｍｏｌ％以上６ｍｏｌ％未満のイットリアを含むジルコニアであるジルコニア質焼結体からなる層、若しくは、２ｍｏｌ％以上６ｍｏｌ％未満のイットリア、及び着色剤を含有し、残部がジルコニアであり、Ｌ＊ａ＊ｂ＊表色系における明度Ｌ＊が１０以上７５以下、色相ａ＊が−３以下又は３以上、色相ｂ＊が−３以下又は３以上、なおかつ、彩度Ｃ＊が１以上３０以下であるジルコニア質焼結体からなる層、の少なくともいずれかと、
が積層していることを特徴とする複合焼結体。
【請求項２】
ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体からなる層と、
２．０質量％以上２０．０質量％以下のアルミニウム酸化物を含有し、残部が２ｍｏｌ％以上６ｍｏｌ％未満のイットリアを含むジルコニアであるジルコニア質焼結体からなる層と、が積層していることを特徴とする請求項１に記載の複合焼結体。
【請求項３】
前記ジルコニア質焼結体が２．０質量％以上２０．０質量％未満のアルミニウム酸化物を含有する請求項１又は２に記載の複合焼結体。
【請求項４】
前記ジルコニア質焼結体は、試料厚み２．５ｍｍ、測定波長６５０ｎｍおける反射率が５０％以上である請求項１乃至３のいずれか一項に記載の複合焼結体。
【請求項５】
前記ジルコニア質焼結体の色調が、Ｌ＊ａ＊ｂ＊表色系における明度Ｌ＊が７０以上１００以下、色相ａ＊が−３を超え３未満、かつ、色相ｂ＊が−３を超え３未満である請求項１乃至４のいずれか一項に記載の複合焼結体。
【請求項６】
ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体からなる層と、
２ｍｏｌ％以上６ｍｏｌ％未満のイットリア、及び着色剤を含有し、残部がジルコニアであり、Ｌ＊ａ＊ｂ＊表色系における明度Ｌ＊が１０以上７５以下、色相ａ＊が−３以下又は３以上、かつ、色相ｂ＊が−３以下又は３以上であり、なおかつ、彩度Ｃ＊が１以上３０以下であるジルコニア質焼結体からなる層と、が積層していることを特徴とする請求項１に記載の複合焼結体。
【請求項７】
前記ジルコニア質焼結体は、試料厚み０．３ｍｍ、測定波長６５０ｎｍにおける反射率に対する測定波長５８０ｎｍにおける反射率の割合が０．７以上２．５以下である請求項６に記載の複合焼結体。
【請求項８】
前記着色剤が、マンガン（Ｍｎ）、鉄（Ｆｅ）、コバルト（Ｃｏ）、ニッケル（Ｎｉ）、銅（Ｃｕ）、チタン（Ｔｉ）、亜鉛（Ｚｎ）、アルミニウム（Ａｌ）、ランタン（Ｌａ）、プラセオジム（Ｐｒ）、ネオジム（Ｎｄ）、ユーロピウム（Ｅｕ）、ガドリウム（Ｇｄ）、テルビウム（Ｔｂ）、ジスプロジウム（Ｄｙ）、ホルミウム（Ｈｏ）、エルビウム（Ｅｒ）及びイッテルビウム（Ｙｂ）の群から選ばれる１以上の元素である請求項６又は７に記載の複合焼結体。
【請求項９】
前記着色剤の含有量が、０．０１質量％以上３０質量％以下である請求項６乃至８のいずれか一項に記載の複合焼結体。
【請求項１０】
前記ジルコニア焼結体におけるジルコニアの結晶粒子の平均結晶粒径が２μｍ以下である請求項１乃至９のいずれか一項に記載の複合焼結体。
【請求項１１】
前記ジルコニア焼結体からなる層の色調が、２０≦Ｌ＊≦６０、３０≦ａ＊≦６０及び０．９≦ａ＊／ｂ＊である請求項１乃至１０のいずれか一項に記載の複合焼結体。
【請求項１２】
前記ジルコニア焼結体からなる層におけるアルミニウム酸化物が、スピネル、ランタンアルミネート及び酸化アルミニウムの群から選ばれる１以上である請求項１乃至１１のいずれか一項に記載の複合焼結体。
【請求項１３】
前記ジルコニア焼結体からなる層の厚みに対する、前記ジルコニア質焼結体の厚みの比が０．５以上１０．０以下である請求項１乃至１１のいずれか一項に記載の複合焼結体。
【請求項１４】
２ｍｏｌ％以上６ｍｏｌ％未満のイットリア、ＣｅＯ２換算で０．５ｍｏｌ％以上４ｍｏｌ％未満のセリウム酸化物、及び０．１質量％以上２質量％未満のアルミニウム酸化物を含み、残部がジルコニアである層と、
２ｍｏｌ％以上６ｍｏｌ％未満のイットリア、及び、２．０質量％以上２０．０質量％以下のアルミニウム酸化物を含有し、残部がジルコニアである層、若しくは、２ｍｏｌ％以上６ｍｏｌ％未満のイットリア、及び着色剤を含有し、残部がジルコニアである層、の少なくともいずれか、
を含む成形体を還元雰囲気中で焼結する焼結工程、を有することを特徴とする請求項１乃至１３のいずれか一項に記載の複合焼結体の製造方法。
【請求項１５】
前記焼結工程が、成形体を酸化雰囲気で常圧焼結して一次焼結体を得る一次焼結工程、及び、一次焼結体を還元雰囲気で常圧焼結する二次焼結工程からなる請求項１４に記載の複合焼結体の製造方法。
【請求項１６】
請求項１乃至１３のいずれか一項に記載の複合焼結体を含む部材。
【発明の詳細な説明】
【技術分野】
【０００１】
本開示は酸化セリウムを含有し、赤色を呈するジルコニア焼結体に関する。特に、装飾部材等の外装部材として適した強度を有し、なおかつ、鮮やかな赤色を呈するジルコニア焼結体に関する。
【背景技術】
【０００２】
装飾部材や電子機器材料の外装部品への使用のため、着色剤を含むジルコニア焼結体、いわゆる着色ジルコニア焼結体、が求められている。これまで、着色ジルコニア焼結体として、赤色系統の色調を呈するジルコニア焼結体が検討されており、着色剤として酸化セリウム（ＣｅＯ２）が注目されている。
【０００３】
例えば、着色剤として０．５ｍｏｌ％以上のＣｅＯ２を含み、セリウムを還元させて得られた正方晶ジルコニアからなるジルコニア焼結体が報告されている（特許文献１）。これらの焼結体の色調は橙色、茶色、暗赤色など茶色に近い色調であった。
【０００４】
また、イットリアやセリア等の安定化剤を３〜２０質量％、ガラス相を形成するための粉末を０．１〜５質量％、及び酸化銅を０．０１〜１０質量％を含むジルコニア粉末を焼成するオレンジ色／赤色ジルコニアの製造方法が報告されている（特許文献２）。特許文献２の焼結体は銅のナノ粒子による着色を主とするものであった。
【０００５】
さらに、純粋な赤色としての審美性を有し、なおかつ、焼結体厚みによる色調の変化が著しく小さい焼結体として、三価セリウムを含むセリウム酸化物、イットリア及びアルミニウム酸化物を含むジルコニア焼結体が報告されている（特許文献３）。
【先行技術文献】
【特許文献】
【０００６】
【特許文献１】特開昭６２−８３３６６号公報
【特許文献２】特開平１１−３２２４１８号公報
【特許文献３】特開２０１７−７５０８６号公報
【発明の概要】
【発明が解決しようとする課題】
【０００７】
純粋な赤色の審美性を有していない特許文献１及び２のジルコニア焼結体に対し、特許文献３のジルコニア焼結体は酸化セリウムの発色を利用した純粋な赤色を呈するジルコニア焼結体である。その反面、特許文献３の焼結体は厚みを変えても色調の変化がほとんどない。そのため、焼結体の組成を完全に同一にしたまま、色調を変化させることが難しい。
【０００８】
これらの課題に鑑み、本開示は、酸化セリウムの発色を利用し鮮やかな赤色を呈するジルコニア焼結体において、組成を変えることなく、視認される表面の色調を変化させることができる構成を提供することを目的とする。
【課題を解決するための手段】
【０００９】
本発明者らは、酸化セリウムを着色剤として赤色を呈色するジルコニア焼結体について検討した。その結果、酸化セリウムを着色剤とする赤色ジルコニア焼結体を複合焼結体とすることで、赤色ジルコニア焼結体自体の組成を変えることなく、視認される表面の色調が変化することを見出し、本発明を完成するに至った。
【００１０】
すなわち、本開示の要旨は以下のとおりである。
［１］  ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体からなる層と、
２．０質量％以上２０．０質量％以下のアルミニウム酸化物を含有し、残部が２ｍｏｌ％以上６ｍｏｌ％未満のイットリアを含むジルコニアであるジルコニア質焼結体からなる層、若しくは、２ｍｏｌ％以上６ｍｏｌ％未満のイットリア、及び着色剤を含有し、残部がジルコニアであり、Ｌ＊ａ＊ｂ＊表色系における明度Ｌ＊が１０以上７５以下、色相ａ＊が−３以下又は３以上、色相ｂ＊が−３以下又は３以上、なおかつ、彩度Ｃ＊が１以上３０以下であるジルコニア質焼結体からなる層、の少なくともいずれかと、
が積層していることを特徴とする複合焼結体。
［２］  ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体からなる層と、
２．０質量％以上２０．０質量％以下のアルミニウム酸化物を含有し、残部が２ｍｏｌ％以上６ｍｏｌ％未満のイットリアを含むジルコニアであるジルコニア質焼結体からなる層と、が積層していることを特徴とする上記［１］に記載の複合焼結体。
［３］  前記ジルコニア質焼結体が２．０質量％以上２０．０質量％未満のアルミニウム酸化物を含有する上記［１］又は［２］に記載の複合焼結体。
［４］  前記ジルコニア質焼結体は、試料厚み２．５ｍｍ、測定波長６５０ｎｍおける反射率が５０％以上である上記［１］乃至［３］のいずれかひとつに記載の複合焼結体。
［５］  前記ジルコニア質焼結体の色調が、Ｌ＊ａ＊ｂ＊表色系における明度Ｌ＊が７０以上１００以下、色相ａ＊が−３を超え３未満、かつ、色相ｂ＊が−３を超え３未満である上記［１］乃至［４］のいずれひとつに記載の複合焼結体。
［６］  ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体からなる層と、
２ｍｏｌ％以上６ｍｏｌ％未満のイットリア、及び着色剤を含有し、残部がジルコニアであり、Ｌ＊ａ＊ｂ＊表色系における明度Ｌ＊が１０以上７５以下、色相ａ＊が−３以下又は３以上、かつ、色相ｂ＊が−３以下又は３以上であり、なおかつ、彩度Ｃ＊が１以上３０以下であるジルコニア質焼結体からなる層と、が積層していることを特徴とする上記［１］に記載の複合焼結体。
［７］  前記ジルコニア質焼結体は、試料厚み０．３ｍｍ、測定波長６５０ｎｍにおける反射率に対する測定波長５８０ｎｍにおける反射率の割合が０．７以上２．５以下である上記［６］に記載の複合焼結体。
［８］  前記着色剤が、マンガン（Ｍｎ）、鉄（Ｆｅ）、コバルト（Ｃｏ）、ニッケル（Ｎｉ）、銅（Ｃｕ）、チタン（Ｔｉ）、亜鉛（Ｚｎ）、アルミニウム（Ａｌ）、ランタン（Ｌａ）、プラセオジム（Ｐｒ）、ネオジム（Ｎｄ）、ユーロピウム（Ｅｕ）、ガドリウム（Ｇｄ）、テルビウム（Ｔｂ）、ジスプロジウム（Ｄｙ）、ホルミウム（Ｈｏ）、エルビウム（Ｅｒ）及びイッテルビウム（Ｙｂ）の群から選ばれる１以上の元素である上記［６］又は［７］に記載の複合焼結体。
［９］  前記着色剤の含有量が、０．０１質量％以上３０質量％以下である上記［６］乃至［８］のいずれかひとつに記載の複合焼結体。
［１０］  前記ジルコニア焼結体におけるジルコニアの結晶粒子の平均結晶粒径が２μｍ以下である上記［１］乃至［９］のいずれかひとつに記載の複合焼結体。
［１１］  前記ジルコニア焼結体からなる層の色調が、２０≦Ｌ＊≦６０、３０≦ａ＊≦６０及び０．９≦ａ＊／ｂ＊である上記［１］乃至［１０］のいずれかひとつに記載の複合焼結体。
［１２］  前記ジルコニア焼結体からなる層におけるアルミニウム酸化物が、スピネル、ランタンアルミネート及び酸化アルミニウムの群から選ばれる１以上である上記［１］乃至［１１］のいずれかひとつに記載の複合焼結体。
［１３］  前記ジルコニア焼結体からなる層の厚みに対する、前記ジルコニア質焼結体の厚みの比が０．５以上１０．０以下である上記［１］乃至［１１］のいずれかひとつに記載の複合焼結体。
［１４］  ２ｍｏｌ％以上６ｍｏｌ％未満のイットリア、ＣｅＯ２換算で０．５ｍｏｌ％以上４ｍｏｌ％未満のセリウム酸化物、及び０．１質量％以上２質量％未満のアルミニウム酸化物を含み、残部がジルコニアである層と、
２ｍｏｌ％以上６ｍｏｌ％未満のイットリア、及び、２．０質量％以上２０．０質量％以下のアルミニウム酸化物を含有し、残部がジルコニアである層、若しくは、２ｍｏｌ％以上６ｍｏｌ％未満のイットリア、及び着色剤を含有し、残部がジルコニアである層、の少なくともいずれか、
を含む成形体を還元雰囲気中で焼結する焼結工程、を有することを特徴とする上記［１］乃至［１３］のいずれかひとつに記載の複合焼結体の製造方法。
［１５］  前記焼結工程が、成形体を酸化雰囲気で常圧焼結して一次焼結体を得る一次焼結工程、及び、一次焼結体を還元雰囲気で常圧焼結する二次焼結工程からなる上記［１４］に記載の複合焼結体の製造方法。
［１６］  上記［１］乃至［１３］のいずれかひとつに記載の複合焼結体を含む部材。
【発明の効果】
【００１１】
本開示により、酸化セリウムの発色を利用し鮮やかな赤色を呈するジルコニア焼結体において、組成を変えることなく、視認される表面の色調を変化させることができる構成を提供することができる。
【発明を実施するための形態】
【００１２】
以下、本開示の複合焼結体の実施態様について、一例を示して説明する。
【００１３】
本実施形態は、ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体からなる層（以下、「表面層」ともいう。）と、
２．０質量％以上２０．０質量％以下のアルミニウム酸化物を含有し、残部が２ｍｏｌ％以上６ｍｏｌ％未満のイットリアを含むジルコニアであるジルコニア質焼結体からなる層、若しくは、２ｍｏｌ％以上６ｍｏｌ％未満のイットリア、及び着色剤を含有し、残部がジルコニアであり、Ｌ＊ａ＊ｂ＊表色系における明度Ｌ＊が１０以上７５以下、色相ａ＊が−３以下又は３以上、かつ、色相ｂ＊が−３以下又は３以上であり、なおかつ、彩度Ｃ＊が１以上３０以下であるジルコニア質焼結体からなる層、の少なくともいずれか（以下、「基材層」ともいう。）と、
が積層していることを特徴とする複合焼結体、に係る。
【００１４】
このような構成により、焼結体の組成自体を変えることなく、視認した場合における表面層の色調を変化させることができる。これにより、焼結体、すなわち焼結後の部材加工等の後処理の段階において、視認される赤色色調の微調整がし易くなる。
【００１５】
本実施形態において、複合焼結体は、組成の異なる２以上の焼結体が積層した構造を有する焼結体である。各種部材へと加工する際の取扱いが容易になるため、複合焼結体は、組成の異なる２以上の焼結体が焼結して積層した構造を有する焼結体であることが好ましい。焼結体同士が焼結して積層した構造を有する複合焼結体は、例えば、２以上の層が積層した構造を有する成形体を焼結することで得られる。
【００１６】
本実施形態の複合焼結体は、表面層と基材層が積層しており、好ましくは、表面層と基材層とが互いに焼結により積層している。すなわち、本実施形態における複合焼結体は、表面層と基材層が積層した構造を有する焼結体であり、焼結体からなる層が積層し、なおかつ、当該層同士が焼結した構造を有する焼結体であることが好ましい。表面層と基材層とが積層することによって、焼結後の焼結体の表面層を加工することによって、視認される表面層の色調の微調整ができる。本実施形態の複合焼結体は、表面層と基材層以外の層を含んでいてもよく、焼結体からなる層が３層以上積層した構造を有していてもよい。
【００１７】
本実施形態の複合焼結体は、目的とする用途に応じた形状やサイズを有していればよい。例えば、各種部材として使用される場合、本実施形態の複合焼結体の厚みは０．１ｍｍ以上１０．０ｍｍ以下であることが挙げられ、０．５ｍｍ以上８．０ｍｍ以下であることが好ましく、１．０ｍｍ以上５．０ｍｍ以下であることがより好ましく、２．０ｍｍ以上４．０ｍｍ以下であることが更に好ましい。
【００１８】
表面層及び基材層の厚みは任意であるが、表面層の厚みに対する基材層の厚みの比が０．５以上１０．０以下であることが好ましく、３．５以上９．０以下であることがより好ましく、４．０以上８．０以下であることが好ましい。
【００１９】
本開示の実施形態は、ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体からなる層（表面層）と、
２．０質量％以上２０．０質量％以下のアルミニウム酸化物を含有し、残部が２ｍｏｌ％以上６ｍｏｌ％未満のイットリアを含むジルコニアであるジルコニア質焼結体からなる層（基材層；以下、当該基材層を「無彩色層」ともいう。）、とが積層していることを特徴とする複合焼結体、に係る。このような構成により、表面層の厚みを調整するだけで、焼結体の組成自体を変えることなく、目視した場合における表面層の色調を変化させることができ、焼結後における表面層の赤色色調の微調整がし易くなる。
【００２０】
表面層は、ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体（以下、「赤色焼結体」ともいう。）からなる。
【００２１】
赤色焼結体は、イットリアを含有する。イットリウムはジルコニアを着色することなく安定化剤として機能する。イットリアの含有量は、２ｍｏｌ％以上６ｍｏｌ％未満であり、２ｍｏｌ％以上５ｍｏｌ％以下、更には２ｍｏｌ％以上４ｍｏｌ％以下であることが好ましい。イットリア含有量は２．５ｍｏｌ％以上３．５ｍｏｌ％以下であってもよい。
【００２２】
赤色焼結体におけるイットリアの含有量（ｍｏｌ％）は、赤色焼結体中のジルコニア及びイットリアの合計に対する、イットリアのモル割合である。
【００２３】
赤色焼結体は、ジルコニアを着色することなく安定化剤として機能する化合物、例えば、カルシア及びマグネシアの少なくともいずれかを含んでいてもよい。
【００２４】
赤色焼結体は、セリウム酸化物を含有する。セリウムはジルコニアの安定化剤として機能し、なおかつ、ジルコニア中でセリウムが三価セリウム（Ｃｅ３＋）となることで赤系統の呈色を示す。赤色焼結体のセリウム酸化物の含有量は、ＣｅＯ２換算で０．５ｍｏｌ％以上４ｍｏｌ％未満、更には０．５ｍｏｌ％以上３ｍｏｌ％以下、更には０．５ｍｏｌ％以上２．５ｍｏｌ％以下である。特に好ましいセリウム酸化物の含有量として０．６ｍｏｌ％以上１．６ｍｏｌ％以下、更には０．６ｍｏｌ％以上１．２ｍｏｌ％以下を挙げることができる。
【００２５】
赤色焼結体中のセリウム酸化物の含有量（ｍｏｌ％）は、赤色焼結体中のジルコニア、イットリア、ＣｅＯ２換算したセリウム酸化物及びＡｌ２Ｏ３換算したアルミニウム酸化物の合計に対する、ＣｅＯ２換算したセリウム酸化物のモル割合（ＣｅＯ２／（ＺｒＯ２＋Ｙ２Ｏ３＋ＣｅＯ２＋Ａｌ２Ｏ３））で求められる。
【００２６】
赤色焼結体は三価セリウム（Ｃｅ３＋）含む。三価セリウムが多いほど、ジルコニア焼結体はより赤色に近い色調となる。そのため、赤色焼結体に含まれるセリウム酸化物は、三価セリウムを多く含むことが好ましく、セリウム酸化物中の全セリウムに対する三価セリウムのモル割合が５０％以上、更には６０％以上、また更には７０％以上、また更には８０％以上であることが好ましい。三価セリウムのモル割合は１００％以下である。
【００２７】
赤色焼結体を８００℃以上の酸化雰囲気下で焼成することにより、以下の式で示す反応が生じ、酸化雰囲気の焼成により三価セリウムが酸化される。
【００２８】
１／２Ｃｅ２Ｏ３＋  １／４Ｏ２  →  ＣｅＯ２
このように、焼成前後の焼結体質量の増加分を、赤色焼結体に含まれる三価セリウムの量とみなすことができる。そのため、本実施形態において、三価セリウムのモル割合は以下の式から求めることができる。
【００２９】
Ｃｅ３＋（ｍｏｌ％）  ＝  ［｛（Ｗ２−Ｗ１）／ＷＯ｝×４］／ＭＣｅ×１００
上記式においてＷ１は赤色焼結体の質量（ｇ）、Ｗ２は酸化雰囲気下で焼成後の焼結体の質量（ｇ）、ＷＯは酸素の物質量（３２．０ｇ／ｍｏｌ）、及び、ＭＣｅは焼結体のセリウム含有量（ｍｏｌ）である。なお、Ｗ２を求める際の酸化雰囲気下での焼成の条件は、Ｗ２の質量増加が平衡に達する条件であればよい。好ましい焼成条件として、大気中、１０５０℃以上１４００℃以下、１時間以上１０時間以下の常圧焼結を挙げることができる。焼結体中のセリウム含有量は、例えばＩＣＰ測定等の組成分析により求めることができる。
【００３０】
赤色焼結体はアルミニウム酸化物を含有する。アルミニウム酸化物はジルコニアとは別の結晶粒子として存在する。赤色焼結体において、ジルコニアの結晶粒子と、アルミニウム酸化物の結晶粒子とが共存することで、アルミニウム酸化物の結晶粒子が、ジルコニアの結晶粒子中の三価セリウムの発色を適度に反射することができる。アルミニウム酸化物の結晶粒子は焼結体中で凝集せず、さらには不規則に分散した状態で存在することが好ましい。アルミニウム酸化物の結晶粒子が不規則に分散することで、三価セリウムの呈色が複雑に反射される。これにより赤色焼結体全体が均一で鮮やかな赤色を呈する。アルミニウム酸化物の結晶粒子は分散していることが好ましいため、赤色焼結体において、アルミニウム酸化物の結晶粒子同士が粒界を形成していないこと、又は、アルミニウム酸化物の結晶粒子同士の粒界が少ないこと、が挙げられる。
【００３１】
赤色焼結体が含有するアルミニウム酸化物は、結晶粒径が０．５μｍ以上３μｍ以下であることが好ましい。
【００３２】
アルミニウム酸化物の含有量は、赤色焼結体質量に対し、アルミニウム酸化物を酸化アルミニウム（Ａｌ２Ｏ３）と換算した質量の割合が０．１質量％以上２質量％未満、更には０．２質量％以上１．２質量％以下である。アルミニウム酸化物の含有量が０．１質量％未満であると、アルミニウム酸化物が赤色焼結体中に十分に分散できなくなり、赤色焼結体の表面、内部で色調が異なり易くなる。一方、アルミニウム酸化物が２質量％以上では、赤色焼結体中のアルミニウム酸化物の結晶粒子が多くなりすぎる。これにより、過剰な反射が生じ、赤色焼結体の色調が赤色以外、例えば、橙色から黄色の色調となる。好ましいアルミニウム酸化物の含有量として０．２質量％以上１質量％以下、更には０．２１質量％以上０．８質量％以下、また更には０．２１質量％以上０．６質量％以下が挙げられる。
【００３３】
アルミニウム酸化物はアルミニウムを含む酸化物であり、酸化アルミニウム（アルミナ：Ａｌ２Ｏ３）と同様な色調を有するものであればよい。赤色焼結体が含有するアルミニウム酸化物として、アルミニウムを含む複合酸化物及び酸化アルミニウム（Ａｌ２Ｏ３）の少なくともいずれか、更にはスピネル（ＭｇＡｌ２Ｏ４）、ランタンアルミネート（ＬａＡｌ１１Ｏ１９）及び酸化アルミニウムの群から選ばれる１以上、また更には酸化アルミニウムが挙げられる。
【００３４】
赤色焼結体は色調に影響を与えない程度の不純物を含んでいてもよい。しかしながら、赤色焼結体はシリカ及びチタニアの含有量が、それぞれ、赤色焼結体質量に対して０．１質量％未満、更には０．０５質量％以下、また更にはシリカ及びチタニアを含まないこと（０質量％）が好ましい。組成分析による誤差を考慮すると、赤色焼結体は、それぞれ、シリカ及びチタニアの含有量が０．００１質量％以下であることが好ましく、０質量％以上０．０５質量％以下、更には０質量％以上０．００１質量％以下であることが挙げられる。シリカは焼結体中で粗大粒を形成しやすい。焼結体中に形成されたシリカの粗大粒は、目視で観察できる大きさの白色斑点となる。シリカの粗大粒が含まれる場合、均一な赤色の色調を有するジルコニア焼結体が得られなくなる。また、チタニアは還元雰囲気で焼結することで黒色が生じる。チタニアを含有すると黒味を帯びた色調となるため、鮮やかな赤色を呈するジルコニア焼結体が得られない。なお、チタニアの黒色化を解消するために焼結体を再酸化することが知られている。しかしながら、赤色焼結体においては、再酸化により、三価セリウムが酸化される。これにより、焼結体が橙色等の赤色とは異なる色調となる。また、赤色焼結体は、ガラス相を含まないことが好ましい。
【００３５】
赤色焼結体の結晶構造は正方晶を含み、結晶構造の主相が正方晶であることが好ましい。また、赤色焼結体の結晶構造は、正方晶及び立方晶の混晶であってもよい。正方晶は光学的に異方性を有する結晶構造である。正方晶を含むことにより、光が反射されやすくなるため、赤色焼結体の色調が透明感を有さず、明確な赤色を呈する。さらに、結晶構造の主相が正方晶であることによって、赤色焼結体が高い強度を有する。
【００３６】
結晶構造はＸＲＤパターンにより確認すればよい。ＸＲＤパターンは、一般的なＸ線回折装置（例えば、ＵｌｔｉｍａＩＩＶ、リガク社製）を使用し、以下の条件で測定することが例示できる。
【００３７】
線源              ：  ＣｕＫα線（λ＝０．１５４１８ｎｍ）
測定モード        ：  連続スキャン
スキャンスピード  ：  ４°／分
ステップ幅        ：  ０．０２°
測定範囲          ：  ２θ＝２６°〜３３°
ＸＲＤパターンにおいて、正方晶、立方晶又は単斜晶のいずれかの結晶構造を有するジルコニアに相当するＸＲＤピークの中で、最もピーク強度が高いものを主相とした。なお、正方晶及び立方晶ジルコニアのＸＲＤピークは、２θ＝３０±０．５°にピークトップを有するＸＲＤピークとして確認される。本実施形態においては、当該ピークの存在をもって、少なくとも結晶構造が正方晶を含むとみなせばよく、更には正方晶及び立方晶の混晶とみなしてもよい。
【００３８】
赤色焼結体の、ジルコニアの結晶粒子の平均結晶粒径は２μｍ以下、更には１μｍ以下であることが好ましい。ジルコニアの結晶粒子の平均結晶粒径が２μｍ以下であることで、装飾品等の部材として使用するのに十分な強度となる。平均結晶粒径は０．４μｍ以上、更には０．６μｍ以上であることが挙げられる。
【００３９】
本実施形態において、ジルコニアの平均結晶粒径は、焼結体の走査型顕微鏡（以下、「ＳＥＭ」とする。）観察図で観察される２００個以上、好ましくは２２５±２５個、のジルコニアの結晶粒子の結晶径をインターセプト法で求め、これを平均することにより求めることができる。ジルコニアの平均結晶粒径の測定は、測定試料として鏡面研磨した後に熱エッチングした焼結体を使用し、ＳＥＭ観察図として当該焼結体の表面層を倍率２０，０００倍で得られるＳＥＭ観察図を使用し、当該ＳＥＭ観察図からインターセプト法（ｋ＝１．７８）により各ジルコニアの結晶粒径を求め、得られた結晶粒径の合計値を結晶粒子数で除すこと、が例示できる。
【００４０】
赤色焼結体は、ジルコニアの結晶粒子とアルミニウム酸化物の結晶粒子とからなるが、ＳＥＭ観察図において、不定形状のアルミニウム酸化物の結晶粒子と、マトリックス（母相）であるジルコニアの結晶粒子とは色調が異なるため、両者を明確に区別することができる。
【００４１】
表面層の色調はＬ＊ａ＊ｂ＊表色系において、明度Ｌ＊が２０以上、色相ａ＊が３０以上、及び、色相ｂ＊に対する色相ａ＊の比（以下、「ａ＊／ｂ＊」ともいう。）が０．９≦ａ＊／ｂ＊であることが挙げられる。
【００４２】
表面層は、上記の明度Ｌ＊、色相ａ＊又はａ＊／ｂ＊のいずれかを満たすものではなく、上記の明度Ｌ＊、色相ａ＊及びａ＊／ｂ＊を満たすことで、その呈色が赤に近い色調ではなく、赤色の色調となる。
【００４３】
表面層の好ましい色調として、２０≦Ｌ＊≦６０、３０≦ａ＊≦６０及び０．９≦ａ＊／ｂ＊、更には２０≦Ｌ＊≦４０、３０≦ａ＊≦５０及び０．９≦ａ＊／ｂ＊≦１．４、また更には２０≦Ｌ＊≦３５、３５≦ａ＊≦４５及び０．９≦ａ＊／ｂ＊≦１．２であることが挙げられる。特に好ましい色調として、２１≦Ｌ＊≦３０、３６≦ａ＊≦４５及び０．９≦ａ＊／ｂ＊≦１．１、若しくは、２０≦Ｌ＊≦４０、３５≦ａ＊≦６０及び０．９≦ａ＊／ｂ＊≦１．２、を挙げることができる。
【００４４】
本実施形態において、色調及び反射率はＪＩＳ  Ｚ８７２２の方法に準じた方法により測定することができる。色調及び反射率は、正反射光を除去し、拡散反射光を測定するＳＣＥ方式で求めることで、より目視に近い状態で色調及び反射率を評価することができる。色調の測定条件として以下の条件が例示できる。
【００４５】
色差計    ：  ＣＭ−７００ｄ（コニカミノルタ製）
光源      ：  Ｄ６５光源
視野角    ：  １０°
測定方式  ：  ＳＣＥ方式
基準試料  ：白色校正キャップ（製品名：ＣＭ−Ａ１７７、コニカミノルタ社製）
本実施形態において、表面層の厚さは３ｍｍ以下であることが例示でき、０．５ｍｍ以下であることが好ましい。表面層の厚さとして０．１ｍｍ以上１．０ｍｍ以下、好ましくは０．２ｍｍ以上０．４ｍｍ以下が例示できる。
【００４６】
また、反射率は、入射光の光束に対する拡散反射光の光束の割合（％）である。
【００４７】
基材層（無彩色層）は、２ｍｏｌ％以上６ｍｏｌ％未満のイットリア、及び２．０質量％以上２０．０質量％以下のアルミニウム酸化物を含有し、残部がジルコニアである焼結体（以下、「無彩色焼結体」ともいう。）からなる。このような無彩色焼結体と表面層とが積層することにより、表面層の厚みを調整するだけで、焼結体の組成自体を変えることなく、目視した場合における表面層の色調を変化させることができる。
【００４８】
無彩色焼結体は、イットリアを含有する。イットリウムはジルコニアを着色することなく安定化剤として機能する。イットリアの含有量は、２ｍｏｌ％以上６ｍｏｌ％未満であり、２ｍｏｌ％以上４ｍｏｌ％以下であることが好ましい。
【００４９】
無彩色焼結体におけるイットリアの含有量（ｍｏｌ％）は、基材焼結体中のジルコニア及びイットリアの合計に対する、イットリアのモル割合である。
【００５０】
無彩色焼結体は、ジルコニアを着色することなく安定化剤として機能する化合物、例えば、カルシア及びマグネシアの少なくともいずれかを含んでいてもよい。
【００５１】
無彩色焼結体が含有するアルミニウム酸化物は、結晶粒径が０．５μｍ以上３μｍ以下であることが好ましい。
【００５２】
アルミニウム酸化物の含有量は、焼結体質量に対し、アルミニウム酸化物を酸化アルミニウム（Ａｌ２Ｏ３）と換算した質量の割合が２．０質量％以上２０．０質量％以下であり、２．０質量％以上２０．０質量％未満であることが好ましく、５．０質量％以上１０．０質量％以下であることがより好ましく、５．５質量％以上１０．０質量％以下であることが更に好ましい。
【００５３】
アルミニウム酸化物はアルミニウムを含む酸化物であり、酸化アルミニウム（アルミナ：Ａｌ２Ｏ３）と同様な色調を有するものであればよい。無彩色焼結体が含有するアルミニウム酸化物として、アルミニウムを含む複合酸化物及び酸化アルミニウム（Ａｌ２Ｏ３）の少なくともいずれか、更にはスピネル（ＭｇＡｌ２Ｏ４）、ランタンアルミネート（ＬａＡｌ１１Ｏ１９）及び酸化アルミニウムの群から選ばれる１以上、また更には酸化アルミニウムが挙げられる。
【００５４】
無彩色焼結体は色調に影響を与えない程度の不純物を含んでいてもよい。しかしながら、無彩色焼結体はチタニアの含有量が、無彩色焼結体の質量に対して０．１質量％未満、更には０．０５質量％以下、また更にはチタニアを含まないこと（０質量％）が好ましい。組成分析による誤差を考慮すると、無彩色焼結体は、チタニアの含有量が０質量％以上０．００１質量％以下であることが好ましい。
【００５５】
無彩色焼結体の結晶構造は正方晶を含み、結晶構造の主相が正方晶であることが好ましい。また、基材焼結体の結晶構造は、正方晶及び立方晶の混晶であってもよい。正方晶は光学的に異方性を有する結晶構造である。
【００５６】
無彩色焼結体の、ジルコニアの結晶粒子の平均結晶粒径は２μｍ以下、更には１μｍ以下であることが好ましい。ジルコニアの結晶粒子の平均結晶粒径は０．５μｍ以上であることが例示できる。
【００５７】
無彩色焼結体は、試料厚み２．５ｍｍ、測定波長６５０ｎｍにおける反射率（以下、「反射率（６５０）」ともいう。）が５０％以上であることが好ましく、７０％以上であることがより好ましい。反射率（６５０）は高いほど好ましいが、その上限として１００％以下、更に９０％以下であることが例示できる。
【００５８】
無彩色焼結体の色調は、Ｌ＊ａ＊ｂ＊表色系における明度Ｌ＊が７０以上１００以下、色相ａ＊が−３を超え３未満、かつ、色相ｂ＊が−３を超え３未満であることが好ましく、明度Ｌ＊が８０以上１００以下、色相ａ＊が−１以上１以下、かつ、色相ｂ＊が−１以上１以下であることがより好ましい。
【００５９】
本開示の別の実施形態は、ＣｅＯ２換算で０．５ｍｏｌ％以上４ｍｏｌ％未満のセリウム酸化物、２ｍｏｌ％以上６ｍｏｌ％未満のイットリア、及び０．１質量％以上２質量％未満のアルミニウム酸化物を含有し、残部がジルコニアであり、該セリウム酸化物が三価セリウムを含み、なおかつ、該ジルコニアの結晶構造が正方晶を含むジルコニア焼結体からなる層（表面層）と、
２ｍｏｌ％以上６ｍｏｌ％未満のイットリア、及び着色剤を含有し、残部がジルコニアであり、Ｌ＊ａ＊ｂ＊表色系における明度Ｌ＊が１０以上７５以下、色相ａ＊が−３以下又は３以上、かつ、色相ｂ＊が−３以下又は３以上であり、なおかつ、彩度Ｃ＊が１以上３０以下であるジルコニア質焼結体からなる層（基材層；以下、当該基材層を「有彩色層」ともいう。）と、
が積層していることを特徴とする複合焼結体、に係る。表面層と有彩色層とが積層した構造を有する複合焼結体により、表面層の厚みを調整するだけで、焼結体の組成自体を変えることなく、目視した場合における表面層の色調を変化させることができることに加え、表面層がより赤みの強い色調として視認され得る。これにより、焼結後に赤色色調の微調整が可能となることに加え、加工によって薄い部材とした場合にであっても、単独の赤色焼結体である場合と比べ、表面層の赤みが強い色調を呈しやすくなる。
【００６０】
本実施形態における基材層（有彩色層）は、２ｍｏｌ％以上６ｍｏｌ％未満のイットリア、及び着色剤を含有し、残部がジルコニアであり、Ｌ＊ａ＊ｂ＊表色系における明度Ｌ＊が１０以上７５以下、色相ａ＊が−３以下又は３以上、色相ｂ＊が−３以下又は３以上であり、なおかつ、彩度Ｃ＊が１以上３０以下であるジルコニア質焼結体（以下、「有彩色焼結体」ともいう。）からなる。
【００６１】
有彩色焼結体は、Ｌ＊ａ＊ｂ＊表色系における明度Ｌ＊が１０以上７５以下、色相ａ＊が−３以下又は３以上、色相ｂ＊が−３以下又は３以上であり、なおかつ、彩度Ｃ＊が１以上３０以下ある。彩度Ｃ＊は以下の式から求められる。
【００６２】
彩度Ｃ＊  ＝  ｛（色相ａ＊）２  ＋  （色相ｂ＊）２｝１／２
有彩色焼結体の好ましい色調として、以下のＬ＊ａ＊ｂ＊及びＣ＊が例示できる。
【００６３】
明度Ｌ＊：１５以上７５以下、
好ましくは３０以上７５以下、
より好ましくは６０以上７５以下、
色相ａ＊：−２０以上−３以下又は３以上２０以下、
好ましくは−１８以上−１０以下又は３以上１５以下、
色相ｂ＊：−３０以上−３以下又は３以上４０以下、
好ましくは−３０以上−３以下又は１０以上２０以下、
より好ましくは−３０以上−５以下、なおかつ
彩度Ｃ＊：３以上３０以下、
好ましくは４以上２５以下、
より好ましくは１０以上２３以下
なお、本実施形態の複合焼結体においては、有彩色焼結体は、明度Ｌ＊、色相ａ＊、色相ｂ＊及び彩度Ｃ＊の少なくともいずれかが赤色焼結体と異なることが挙げられる。
【００６４】
このような色調を呈する有彩色焼結体と、表面層と、が積層する構造を有することで、赤色焼結体が単独である場合と比べて、赤色焼結体の色調における補色の低減のみならず、黄色みも低減される傾向があり、視認した場合の表面層の色調の赤みがより強調されやすくなる。一方、このような色調を満たさない基材層と、表面層とを積層した場合、表面層の赤みは単独の赤色焼結体と同程度になりやすく、更には、視認した場合における表面層の赤みが弱くなる場合もある。
【００６５】
本実施形態において、赤みの指標のひとつとして色相ａ＊と色相ｂ＊との差（以下、「（ａ＊−ｂ＊）」ともいう。）が挙げられ、この値が大きくなるほど表面層を視認した場合における赤みが強くなる傾向がある。本実施形態の複合焼結体の構成とすることで、赤色焼結体が単独である場合（例えば、有彩色層と積層していない状態の赤色焼結体）の（ａ＊−ｂ＊）の値に対する、表面層の（ａ＊−ｂ＊）の値の差（以下、「△（ａ＊−ｂ＊）」ともいう。）が１．７以上５．０以下、更には１．９以上４．５以下、また更には２．０以上４．０以下、高くなることが好ましい。
【００６６】
一方、表面層の（ａ＊−ｂ＊）は、複合焼結体に含まれる各赤色焼結体の元々の色調に依存するため、表面層毎に異なるが、例えば、０．３以上２．５以下、更には０．５以上２．０以下、また更には０．６以上１．９以下が挙げられる。
【００６７】
有彩色焼結体は、試料厚み０．３ｍｍ、測定波長６５０ｎｍにおける反射率に対する測定波長５８０ｎｍにおける反射率の割合（以下、「反射率比」ともいう。）が０．７以上２．５以下であることが好ましく、０．９以上２．０以下であることがより好ましい。このような反射率比を有する有彩色焼結体からなる層と、表面層と、が積層した構造により、表面層の色調が、より赤みの強調された色調として視認されやすくなる。
【００６８】
有彩色焼結体は、イットリアを含有する。イットリウムはジルコニアを着色することなく安定化剤として機能する。イットリアの含有量は、２ｍｏｌ％以上６ｍｏｌ％未満であり、２ｍｏｌ％以上４ｍｏｌ％以下であることが好ましい。
【００６９】
有彩色焼結体におけるイットリアの含有量（ｍｏｌ％）は、有彩色焼結体中のジルコニア及びイットリアの合計に対する、イットリアのモル割合で求められる。
【００７０】
有彩色焼結体は、ジルコニアを安定化剤として機能する化合物、例えば、カルシア又はマグネシアの少なくともいずれかを含んでいてもよい。
【００７１】
有彩色焼結体は、着色剤を含有する。着色剤はジルコニア質焼結体を着色する機能を有する元素であり、有彩色焼結体が上述の色調を有する焼結体となれば、着色剤の種類及び含有量は任意である。着色剤として、遷移金属、典型金属及びランタノイド系希土類元素の群から選ばれる１以上の元素が例示でき、マンガン（Ｍｎ）、鉄（Ｆｅ）、コバルト（Ｃｏ）、ニッケル（Ｎｉ）、銅（Ｃｕ）、チタン（Ｔｉ）、亜鉛（Ｚｎ）、アルミニウム（Ａｌ）、ランタン（Ｌａ）、プラセオジム（Ｐｒ）、ネオジム（Ｎｄ）、ユーロピウム（Ｅｕ）、ガドリウム（Ｇｄ）、テルビウム（Ｔｂ）、ジスプロジウム（Ｄｙ）、ホルミウム（Ｈｏ）、エルビウム（Ｅｒ）及びイッテルビウム（Ｙｂ）の群から選ばれる１以上の元素であることが好ましく、鉄、コバルト、ニッケル、チタン、アルミニウム、ネオジム、ガドリウム及びエルビウムの群から選ばれる１以上の元素であることがより好ましく、鉄、コバルト、ニッケル、チタン、アルミニウム及びネオジムの群から選ばれる１以上の元素であることがより好ましい。
【００７２】
有彩色焼結体における着色剤の存在状態は任意であり、例えば、ジルコニアに固溶した状態及び酸化物の状態の少なくともいずれかが例示でき、該酸化物は２以上の着色剤を含む複合酸化物であってもよい。
【００７３】
着色剤の含有量は、０．０１質量％以上３０質量％以下、好ましくは０．０１質量％以上１０質量％以下、より好ましくは０．１質量％以上８質量％以下、更に好ましくは０．３質量％以上５質量％以下であることが挙げられる。着色剤の含有量は、有彩色焼結体の質量に対する、各元素を酸化物換算した合計質量の割合（質量％）である。
【００７４】
各元素を酸化物換算する場合、当該酸化物として酸化マンガン（Ｍｎ３Ｏ４）、酸化鉄（Ｆｅ２Ｏ３）、酸化コバルト（Ｃｏ３Ｏ４）、酸化ニッケル（ＮｉＯ）、酸化銅（ＣｕＯ）、酸化チタン（ＴｉＯ２）、酸化亜鉛（ＺｎＯ）、酸化アルミニウム（Ａｌ２Ｏ３）、酸化ランタン（Ｌａ２Ｏ３）、酸化プラセオジム（Ｐｒ６Ｏ１１）、酸化ネオジム（Ｎｄ２Ｏ３）、酸化ユーロピウム（Ｅｕ２Ｏ３）、酸化ガドリニウム（Ｇｄ２Ｏ３）、酸化テルビウム（Ｔｂ２Ｏ３）、酸化ジスプロジウム（Ｄｙ２Ｏ３）、酸化ホルミウム（Ｈｏ２Ｏ３）、酸化エルビウム（Ｅｒ２Ｏ３）又は酸化イッテルビウム（Ｙｂ２Ｏ３）が、それぞれ挙げられる。
【００７５】
有彩色焼結体の、ジルコニアの結晶粒子の平均結晶粒径は２μｍ以下、更には１μｍ以下であることが好ましい。ジルコニアの結晶粒子の平均結晶粒径は０．５μｍ以上であることが例示できる。
【００７６】
本実施形態における複合焼結体は、基材層を有彩色層とする構成等、上述した構成以外は、表面層と、無彩色層と、が積層していることを特徴する複合焼結体と同様であればよい。
【００７７】
本実施形態の複合焼結体は、これを含む部材として使用することができ、傷のつかない高級感のある宝飾品、装飾部材等の部材、例えば、時計部品、携帯用電子機器の外装部品等の様々な部材へ利用することができる。
【００７８】
本実施形態の複合焼結体を含む部材は、少なくとも表面層（赤色焼結体）が視認され得るように本実施形態の複合焼結体を含んでいればよく、表面層及び基材層が視認され得る形態で本実施形態の複合焼結体を含んでいてもよい。
【００７９】
次に、本実施形態の複合焼結体の製造方法について説明する。
【００８０】
本実施形態の複合焼結体は、任意の方法で、表面層と基材層とを積層させることで得られる。表面層と基材層とが焼結して積層した構造を有する複合焼結体は、２ｍｏｌ％以上６ｍｏｌ％未満のイットリア、ＣｅＯ２換算で０．５ｍｏｌ％以上４ｍｏｌ％未満のセリウム酸化物、及び０．１質量％以上２質量％未満のアルミニウム酸化物を含み、残部がジルコニアである層（以下、「赤色組成物層」ともいう。）と、
２ｍｏｌ％以上６ｍｏｌ％未満のイットリア、及び２．０質量％以上２０．０質量％以下のアルミニウム酸化物を含有し、残部がジルコニアである層、若しくは、２ｍｏｌ％以上６ｍｏｌ％未満のイットリア、及び着色剤を含有し、残部がジルコニアである層、の少なくともいずれか（以下、「基材組成物層」ともいう。）と、
を含む成形体を還元雰囲気中で焼結する焼結工程、を有することを特徴とする複合焼結体の製造方法、により製造することが好ましい。
【００８１】
赤色組成物層及び基材組成物層の組成は、それぞれ、上記の赤色焼結体及び基材焼結体の組成範囲と同様な組成であれば、任意の組成であればよい。
【００８２】
好ましい赤色組成物層の組成として、２ｍｏｌ％以上４ｍｏｌ％以下のイットリア、ＣｅＯ２換算で０．５ｍｏｌ％以上１．５ｍｏｌ％以下のセリウム酸化物、及び０．１質量％以上１質量％以下のアルミニウム酸化物、残部がジルコニアであることが挙げられる。
【００８３】
２ｍｏｌ％以上６ｍｏｌ％未満のイットリア、及び２．０質量％以上２０．０質量％以下のアルミニウム酸化物を含有し、残部がジルコニアである層からなる基材組成物層（以下、当該基材組成物層を「無彩色組成物層」ともいう。）の組成は、２ｍｏｌ％以上４ｍｏｌ％以下のイットリア、及び５．５質量％以上２０質量％未満のアルミニウム酸化物、残部がジルコニアであることが好ましく、２ｍｏｌ％以上４ｍｏｌ％以下のイットリア、及び５．５質量％以上１０質量％以下のアルミニウム酸化物、残部がジルコニアであることが特に好ましい。
【００８４】
２ｍｏｌ％以上６ｍｏｌ％未満のイットリア、及び着色剤を含有し、残部がジルコニアである層からなる基材組成物層（以下、当該基材組成物層を「有彩色組成物層」ともいう。）の組成は、２ｍｏｌ％以上４ｍｏｌ％以下のイットリア、並びに、酸化物換算で０．１質量％以上３０質量％以下のマンガン、鉄、コバルト、ニッケル、銅、チタン、亜鉛、アルミニウム、ランタン、プラセオジム、ネオジム、ユーロピウム、ガドリウム、テルビウム、ジスプロジウム、ホルミウム、エルビウム及びイッテルビウムの群から選ばれる１以上の元素を含む化合物（以下、「着色原料」ともいう。）を含有し、残部がジルコニアであることが好ましく、２ｍｏｌ％以上４ｍｏｌ％以下のイットリア、並びに、酸化物換算で０．１質量％以上３０質量％以下の鉄、コバルト、ニッケル、チタン、アルミニウム及びネオジムの群から選ばれる１以上の元素を含む化合物を含有し、残部がジルコニアであることがより好ましい。
【００８５】
成形体の形状は任意であり、円板状、柱状、板状、球状及び略球状の群から選ばれる少なくとも１種が例示できる。
【００８６】
赤色組成物層は、イットリア、セリウム酸化物、アルミニウム酸化物及びジルコニアを、一方、基材組成物層は、イットリア、アルミニウム酸化物等及びジルコニアを、それぞれ、上記の組成で含む原料粉末を任意の方法で混合及び成形して得られる。
【００８７】
ジルコニアの原料粉末は、易焼結性の粉末であることが好ましい。好ましいジルコニアの原料粉末の物性として、２ｍｏｌ％以上６ｍｏｌ％未満のイットリアを含有すること、ＢＥＴ比表面積が５ｍ２／ｇ以上２０ｍ２／ｇ以下、更には５ｍ２／ｇ以上１７ｍ２／ｇ以下であること、及び、純度が９９．６％以上、更には９９．８％以上であることが挙げられる。
【００８８】
セリウム酸化物の原料粉末は平均粒子径が３μｍ以下、更には２μｍ以下、また更には１μｍ以下であることが好ましい。特に好ましいセリウム酸化物の原料粉末として、酸化セリウム粉末、更には純度９９％以上の酸化セリウム粉末、また更には純度９９．９％以上の酸化セリウム粉末が挙げられる。
【００８９】
アルミニウム酸化物の原料粉末は、形状が略球状又は板状の少なくともいずれかの粉末であることが好ましい。アルミニウム酸化物の原料粉末がこの様な形状をすることで、赤色組成物層中で凝集せず、なおかつ、不規則に分散しやすくなる。アルミニウム酸化物の原料粉末が略球状である場合、平均粒子径は１μｍ以下、更には０．５μｍ以下であることが好ましい。また、アルミニウム酸化物の原料粉末が板状の場合、厚みは０．５μｍ以下、更には０．３μｍ以下であり、なおかつ、長径に対する厚み（厚み／長径）が０．１以下、更には０．０６以下であることが好ましい。板状のアルミニウム酸化物の原料粉末として、長径が１μｍ以上３μｍ以下、及び、厚みが０．０５μｍ以上０．２μｍ以下の酸化アルミニウム粉末が例示できる。
【００９０】
着色原料は、少なくとも１つの着色剤を含有する化合物であればよく、少なくとも１つの着色剤を含有する酸化物、オキシ水酸化物、水酸化物、硫酸塩、酢酸塩、硝酸塩、ハロゲン化物及びアルコキシドの群から選ばれる１以上が例示でき、少なくとも１つの着色剤を含有する酸化物、オキシ水酸化物及び水酸化物の群から選ばれる１以上であることが好ましい。別の実施形態において、着色原料は鉄、コバルト、ニッケル、アルミニウム、ネオジム、ガドリウム及びエルビウムの群から選ばれる１以上の元素を含有する酸化物、オキシ水酸化物及び酸化物の群から選ばれる１以上であることが好ましく、鉄、コバルト、ニッケル、アルミニウム及びネオジムの群から選ばれる１以上の元素を含有する酸化物、オキシ水酸化物及び酸化物の群から選ばれる１以上であることより好ましい。
【００９１】
焼結工程に供する成形体は、これらの原料粉末を混合して得られた赤色組成物層及び基材組成物層、それぞれの混合粉末を積層させて成形したものであることが好ましい。
【００９２】
赤色組成物層及び基材組成物層、それぞれの原料粉末の混合方法は、原料粉末が十分に混合され、混合粉末が得られる方法であればよい。好ましい混合方法として、湿式混合、更にはボールミル及び攪拌ミルの少なくともいずれかによる混合方法が挙げられ、水又はアルコールと、原料粉末とを混合したスラリーを粉砕混合する方法がより好ましい。
【００９３】
混合粉末の成形方法は、赤色組成物層及び基材組成物層が形成される方法であればよく、金型プレス、冷間静水圧プレス、スリップキャスティング及びインジェクションモールディングの群から選ばれる１以上を挙げることができ、金型プレス及び冷間静水圧プレスの少なくともいずれかであることが好ましい。
【００９４】
成形方法として、成形型に、赤色組成物層又は基材組成物層のいずれかの混合粉末を充填した後に、他方の混合粉末を充填して成形する方法や、赤色組成物層又は基材組成物層のいずれかの混合粉末を充填して成形して成形体とした後に、当該成形体上に他方の混合粉末を充填及び成形する方法が挙げられる。成形型に充填した混合粉末の表面を平滑するため、粉末充填後、成形前にタッピング等の振動を与えてもよい。
【００９５】
焼結工程では、成形体を還元雰囲気中で焼結する。還元雰囲気中での焼結により、赤色組成物層に含まれるセリウム酸化物が還元されると共に、赤色組成物層と基材組成物層との焼結が進行し、複合焼結体の緻密化が進行する。これにより、鮮やかな赤色を呈するジルコニア焼結体を含む複合焼結体が得られる。
【００９６】
焼結は、セリウム酸化物中に三価セリウムの生成が進行し、なおかつ、赤色組成物層と基材組成物層とが焼結が進行する条件で行えばよい。このような焼結として、還元雰囲気中、１４００℃以上１６００℃以下で焼結することが挙げられる。
【００９７】
焼結工程は、成形体を常圧焼結して一次焼結体を得る一次焼結工程、及び当該一次焼結体を還元雰囲気で焼結する二次焼結工程を有する焼結工程（以下、「二段焼結法」ともいう。）であることが好ましい。三価セリウムの生成に先立って緻密化させることで、生産性高く複合焼結体を製造することができる。
【００９８】
ひとつの実施形態として、焼結工程に供する成形体は、２ｍｏｌ％以上６ｍｏｌ％未満のイットリア、ＣｅＯ２換算で０．５ｍｏｌ％以上４ｍｏｌ％未満のセリウム酸化物、及び０．１質量％以上２質量％未満のアルミニウム酸化物を含み、残部がジルコニアである層と、
２ｍｏｌ％以上６ｍｏｌ％未満のイットリア、及び２．０質量％以上２０．０質量％以下のアルミニウム酸化物を含有し、残部がジルコニアである層と、
を含む成形体、である。
【００９９】
他の実施形態として、焼結工程に供する成形体は、２ｍｏｌ％以上６ｍｏｌ％未満のイットリア、ＣｅＯ２換算で０．５ｍｏｌ％以上４ｍｏｌ％未満のセリウム酸化物、及び０．１質量％以上２質量％未満のアルミニウム酸化物を含み、残部がジルコニアである層と、
２ｍｏｌ％以上６ｍｏｌ％未満のイットリア、及び着色剤を含有し、残部がジルコニアである層と、
を含む成形体、である。
【０１００】
二次焼結工程における焼結はＨＩＰ処理であってもよいが、好ましい二段焼結法として、成形体を酸化雰囲気で常圧焼結して一次焼結体を得る一次焼結工程、及び、一次焼結体を還元雰囲気で常圧焼結する二次焼結工程を有する焼結工程（以下、「常圧還元法」ともいう。）、を挙げることができる。
【０１０１】
常圧還元法では、一次焼結工程で焼結体を緻密化し、二次焼結工程で三価セリウムの生成を行うことが好ましい。本実施形態において、常圧焼結とは焼結時に外的な力を付与することなく焼結する方法である。
【０１０２】
常圧還元法は、より簡易な設備で本実施形態の焼結体を製造することができるため、工業的な適用に適している。常圧還元法においては、ＨＩＰ処理を使用しないことが好ましい。
【０１０３】
常圧還元法における一次焼結工程では、成形体を酸化雰囲気で常圧焼結する。これにより、還元雰囲気での常圧焼結（以下、「還元常圧焼結」ともいう。）に供する一次焼結体を得る。
【０１０４】
一次焼結工程は、得られる一次焼結体の相対密度が９７％以上であり、かつ、赤色組成物層のジルコニアの結晶粒子の平均結晶粒径が２μｍ以下となる条件で成形体を焼結することが好ましい。このような一次焼結体とすることで、次いで行う還元常圧焼結により三価セリウムの生成が促進されやすくなる。
【０１０５】
一次焼結体は、相対密度が高いほど好ましく、相対密度が９７％以上、更には９９％以上、また更には９９．５％以上であることが好ましい。なお、一次焼結体の相対密度は１００％以下であればよい。また、一次焼結体に含まれる赤色焼結体のジルコニアの結晶粒子の平均結晶粒径は２μｍ以下、更には１．５μｍ以下、また更には１μｍ以下であることが好ましい。
【０１０６】
還元常圧焼結に供する一次焼結体を得るための一次焼結工程の条件として以下の条件を挙げることができる。
【０１０７】
一次焼結温度：１４２５℃以上１６５０℃以下、
更には１４５０℃以上１６００℃以下
焼結雰囲気  ：酸化雰囲気、更には大気雰囲気
一次焼結時間は、一次焼結温度に依存するが、１時間以上１０時間以下であれば、二次焼結工程に供するのに適した一次焼結体が得られる。
【０１０８】
さらに、一次焼結は、１０００℃から一次焼結温度までの昇温速度を２５０℃／ｈ以下、更には２００℃／ｈ以下とすることが好ましい。１０００℃以上の昇温速度を２５０℃／ｈ以下とすることで、赤色組成物層内部の気孔が排除されやすくなる。より好ましい昇温速度として１００℃／ｈ以下、更には５０℃／ｈ以下を挙げることができる。
【０１０９】
さらに、一次焼結温度で保持した後、一次焼結温度から１０００℃までの降温速度は５０℃／ｈ以上、更には１００℃／ｈ以上であることが好ましい。１０００℃までの降温速度がこの範囲であることで、一次焼結工程で余熱による焼結の進行が生じにくくなる。これにより結晶粒径が均一になりやすくなる。
【０１１０】
常圧還元法における二次焼結工程では、一次焼結体の三価セリウムの生成が進行する条件で焼結（常圧還元焼結）すればよい。
【０１１１】
焼結温度は１３５０℃以上、更には１４００℃以上であることが好ましい。１３５０℃以上とすることでは三価セリウムが生成しやすくなる。一方、焼結温度は１６００℃以下、更には１５５０℃以下であれば、過度な粒成長を伴うことなく、三価セリウムの還元が十分に進行する。専ら、三価セリウムの生成を行うため、還元常圧法において、二次焼結工程の焼結（還元常圧焼結）の温度は一次焼結の温度以下であってもよい。
【０１１２】
二次焼結工程の焼結の時間は、三価セリウムが生成する時間であればよく、例えば、１時間以上１０時間以下が挙げられる。
【０１１３】
常圧還元法における二次焼結工程の焼結は還元雰囲気で行う。これにより三価セリウムが生成する。還元雰囲気は、水素含有雰囲気、一酸化炭素含有雰囲気を挙げることができ、好ましくは水素及び一酸化炭素の少なくともいずれかを含有する窒素雰囲気、若しくは、水素及び一酸化炭素の少なくともいずれかを含有するアルゴン雰囲気であり、水素含有窒素雰囲気及び水素含有アルゴン雰囲気のいずれかであることがより好ましい。これら好ましい還元雰囲気における水素又は一酸化炭素の含有量は、三価セリウムの生成が進行する還元雰囲気となる量であればよく、１体積％以上１０体積％以下を挙げることができる。
【０１１４】
本実施形態の製造方法においては、焼結工程後に酸化雰囲気下で複合焼結体を熱処理する工程、を有さないことが好ましい。本実施形態の製造方法では、還元雰囲気で焼結することにより、三価セリウムを生成させる。還元雰囲気下でのジルコニア焼結体の焼結では、ジルコニアの還元により、赤色焼結体が黒味を帯びる場合がある。通常、還元雰囲気での焼結後に酸化雰囲気で焼結すること、いわゆるアニール処理をすることにより、当該黒味は取り除かれる。しかしながら、本実施形態の製造方法で得られる複合焼結体は三価セリウムにより赤色焼結体が鮮やかな赤色を呈する。アニール処理した場合、ジルコニアと併せて三価セリウムが酸化される。これにより、三価セリウムが四価セリウムとなり、アニール処理後の焼結体が鮮やかな赤色を呈色することができなくなる。
【０１１５】
複合焼結体を所望の色調とするため、本実施形態の製造方法は、赤色焼結体を加工する工程を有していてもよい。
【実施例】
【０１１６】
以下、実施例により本実施形態を具体的に説明する。しかしながら、本実施形態はこれらの実施例に限定されるものではない。
【０１１７】
本実施形態の焼結体及び粉末の特性測定方法を以下に説明する。
【０１１８】
（色調及び反射率の測定）
ＪＩＳ  Ｚ８７２２に準じた方法により、焼結体試料の色調を測定した。測定には、一般的な色差計（装置名：ＣＭ−７００ｄ、コニカミノルタ社製）を用い、当該色差計の試料面開口部に焼結体試料を設置し、以下の測定条件で測定した。測定方法は正反射光を除去し、拡散反射光を測定するＳＣＥ方式として色調及び反射率を求めた。
【０１１９】
光源      ：  Ｄ６５光源
視野角    ：  １０°
基準試料  ：白色校正キャップ（製品名：ＣＭ−Ａ１７７、コニカミノルタ社製）
焼結体試料には両面鏡面研磨し、表面粗さＲａ＝０．０２μｍ以下とした焼結体を用いた。
【０１２０】
また、波長５８０ｎｍ又は６５０ｎｍにおける、入射光の光束に対する、拡散反射光の光束の割合から反射率及び反射率比を求めた。
【０１２１】
（結晶構造）
焼結体試料の結晶構造は、ＸＲＤパターンにより確認した。ＸＲＤパターンは、一般的なＸ線回折装置（装置名：ＵｌｔｉｍａＩＩＶ、リガク社製）を使用し、粉末試料のＸＲＤパターンを得た。ＸＲＤ測定の条件は以下のとおりである。
【０１２２】
線源              ：  ＣｕＫα線（λ＝０．１５４１８ｎｍ）
測定モード        ：  連続スキャン
スキャンスピード  ：  ４°／分
ステップ幅        ：  ０．０２°
測定範囲          ：  ２θ＝２６°〜３３°
得られたＸＲＤパターンより、焼結体試料の結晶構造を同定した。
【０１２３】
（平均結晶粒径）
表面層の赤色焼結体におけるジルコニアの結晶粒子の平均結晶粒径はインターセプト法により測定した。鏡面研磨した後の焼結体試料を熱エッチングし、その表面層を走査型顕微鏡にて２０，０００倍で観察した。得られたＳＥＭ観察図からインターセプト法（ｋ＝１．７８）によりジルコニアの結晶粒子の平均粒子径を測定した。測定したジルコニアの結晶粒子の粒子数は２００個以上（２２５±２５個）とした。
【０１２４】
合成例１
３ｍｏｌ％イットリア含有ジルコニア粉末１９３．８ｇ、平均粒子径０．８μｍの酸化セリウム粉末６．０ｇ、及び、平均粒子径０．３μｍの略球状の酸化アルミニウム粉末０．２ｇと、純水とを混合してスラリーとした。当該スラリーを直径１０ｍｍのジルコニア製ボールを用いたボールミルにより２４時間混合粉砕し、混合粉末を得た。
【０１２５】
混合粉末を大気中、１１０℃で乾燥した後、篩分けにより凝集径１８０μｍ以下の粉末を得、これを赤色粉末とした。
【０１２６】
一方、３ｍｏｌ％イットリア含有ジルコニア粉末１８６．０ｇ及び平均粒子径０．３μｍの略球状の酸化アルミニウム粉末１４．０ｇと、純水とを混合してスラリーとした。当該スラリーを直径１０ｍｍのジルコニア製ボールを用いたボールミルにより２４時間混合粉砕し、混合粉末を得た。
【０１２７】
混合粉末を大気中、１１０℃で乾燥した後、篩分けにより凝集径１８０μｍ以下の粉末を得、これを基材粉末とした。
【０１２８】
基材粉末を直径２５ｍｍの金型に充填した後、圧力１００ＭＰａで一軸加圧成形して円板状成形体を得た後、当該成形体上に赤色粉末を充填し、圧力１００ＭＰａで一軸加圧成形することで、基材粉末からなる層と、赤色粉末からなる層と、からなる直径２５ｍｍ及び厚さ５．０ｍｍの円板状成形体を得た。当該成形体を厚さ方向に観察したころ、基材粉末からなる層及び赤色粉末からなる層の間に界面が確認できた。当該界面から、基材粉末からなる層及び赤色粉末からなる層、それぞれの厚みをデジタルマイクロスコープ（装置名：ＶＨＸ−５０００、キーエンス社製）で測定したこところ、いずれも２．５ｍｍであった（基材層の厚み／表面層の厚み＝１．０）。
【０１２９】
得られた成形体は、大気雰囲気中、１５５０℃、２時間の常圧焼結によって一次焼結して一次焼結体を得た。一次焼結において、昇温速度を１００℃／ｈとし、降温速度を２００℃／ｈとした。
【０１３０】
得られた一次焼結体は、５％水素含有アルゴン雰囲気中、１４８０℃、１時間の常圧焼結によって焼結し、ＣｅＯ２換算で２．２ｍｏｌ％のセリア、３ｍｏｌ％のイットリア、及び０．１質量％のアルミナを含有し、残部がジルコニアであり、セリアが三価セリウムを含むジルコニア焼結体からなる層と、７．０質量％のアルミナを含有し、残部が３ｍｏｌ％のイットリアを含むジルコニアであるジルコニア質焼結体からなる層と、が積層し、直径２０ｍｍ及び厚さ４．０ｍｍの円板状の複合焼結体を得た。焼結体の厚さ方向を観察した場合に、表面層と基材層との間に界面があることが確認できた。この様な界面が形成された理由のひとつとして、基材組成物層を成形体とした後に、赤色の混合粉末を充填して成形する方法で得られた成形体を焼結したことが考えられるが、基材組成物層を成形せずに赤色組成物層の混合粉末を充填した後に成形してもこのような界面が得られると考えられる。複合焼結体の赤色焼結体と基材焼結体との界面には隙間がなく、目視での色滲みは観察されなかった。表面層の赤色焼結体におけるジルコニアの結晶粒子の平均結晶粒径は０．６５μｍであった。表面層及び基材層の結晶構造は、いずれも、正方晶及び立方晶の混晶であった。
【０１３１】
なお、基材粉末のみを使用したこと以外は同様な方法で、７．０質量％のアルミナを含有し、残部が３ｍｏｌ％のイットリアを含むジルコニアであるジルコニア質焼結体を得た。当該ジルコニア質焼結体の反射率（６５０）は８４．８％であった。また、基材焼結体の色調は、明度Ｌ＊が９３．５、色相ａ＊が−０．２、及び色相ｂ＊が１．０であった。
【０１３２】
比較合成例１
３ｍｏｌ％イットリア含有ジルコニア粉末１９３．８ｇ、平均粒子径０．８μｍの酸化セリウム粉末６．０ｇ、及び、平均粒子径０．３μｍの略球状の酸化アルミニウム粉末０．２ｇと、純水とを混合してスラリーとした。当該スラリーを直径１０ｍｍのジルコニア製ボールを用いたボールミルにより２４時間混合粉砕し、混合粉末を得た。
【０１３３】
混合粉末を大気中、１１０℃で乾燥した後、篩分けにより凝集径１８０μｍ以下の粉末を得、これを赤色粉末とした。
【０１３４】
赤色粉末を直径２５ｍｍの金型に充填した後、圧力１００ＭＰａで一軸加圧成形し、直径２５ｍｍ及び厚さ２．５ｍｍの円板状成形体を得た。
【０１３５】
得られた成形体は、大気雰囲気中、１５５０℃、２時間の常圧焼結によって一次焼結して一次焼結体を得た。一次焼結において、昇温速度を１００℃／ｈとし、降温速度を２００℃／ｈとした。
【０１３６】
得られた一次焼結体は、５％水素含有アルゴン雰囲気中、１４８０℃、１時間の常圧焼結によって焼結し、ＣｅＯ２換算で２．２ｍｏｌ％のセリウム酸化物、３ｍｏｌ％のイットリア、及び０．１質量％のアルミナを含有し、残部がジルコニアであり、該セリウム酸化物が三価セリウムを含むジルコニア焼結体からなる赤色焼結体を得た。得られた赤色焼結体の反射率（６５０）は４２．８％であった。
【０１３７】
実施例１
合成例１で得られた複合焼結体の表面層（赤色焼結体）を研削機（装置名：テクノラップステップオートＭＧ−３３５、マルトー社製）で研削した。これにより、表面層の厚みが０．３ｍｍ及び基材層の厚みが２．０ｍｍである複合焼結体を得た（基材層の厚み／表面層の厚み＝６．７）。
【０１３８】
実施例２
複合焼結体中の赤色焼結体からなる層の厚みを０．４ｍｍとしたこと以外は実施例１と同様な方法で複合焼結体を得た。これにより、表面層の厚みが０．４ｍｍ及び基材層の厚みが２．０ｍｍである複合焼結体を得た（基材層の厚み／表面層の厚み＝５．０）。
【０１３９】
比較例１
比較合成例１で得られた赤色焼結体を使用したこと、及び、赤色焼結体の厚みが０．２ｍｍとなるように研削したこと以外は実施例１と同様な方法で本比較例の焼結体を得た。
【０１４０】
比較例２
赤色焼結体の厚みが０．４ｍｍとなるように研削したこと以外は比較例１と同様な方法で本比較例の焼結体を得た。
【０１４１】
これらの実施例及び比較例の結果を下表に示す。
【０１４２】
【表１】
2020029395.tif 000002
【０１４３】
実施例１と実施例２とは、いずれも鮮明な赤色を呈していたが、０．１ｍｍ程度の焼結体の厚みの違いで、色調が変化することが確認できた。実施例１と実施例２との色調差△Ｅ（＝（△Ｌ＊２＋△ａ＊２＋△ｂ＊２）０．５）は９．８であり、視認でも違いが認識できる程度に焼結体の赤色色調が微調整できている。また、表面層の厚みに対する基材層の厚みの比が小さくなることで、Ｌ＊、ａ＊及びｂ＊の値が小さくなり、鮮やかさが抑制される方向に色調が調整されていることが分かる。一方、比較例１と比較例２は、いずれも鮮明な赤色が呈するものの、０．２ｍｍの焼結体の厚みの違いでは視認される色調がほとんど変化しないことが確認できた。比較例１と比較例２との色調差△Ｅは４．５であった。これにより、複合焼結体とすることにより、表面層（赤色焼結体）の厚みを変化させるだけで、組成を変化させることなく、鮮明な赤色を呈したまま色調を変化させることができること、すなわち、焼結後に視認される表面層の色調が微調整できることが分かる。
【０１４４】
実施例３
（赤色焼結体の作製）
３ｍｏｌ％イットリア含有ジルコニア粉末１９６．８ｇ、平均粒子径０．８μｍの酸化セリウム粉末２．０ｇ、及び、平均粒子径０．３μｍの略球状の酸化アルミニウム粉末１．２ｇと、純水とを混合して得られたスラリーを使用したこと以外は合成例１と同様な方法で赤色粉末を得た。
【０１４５】
赤色粉末を直径２５ｍｍの金型に充填した後、圧力１００ＭＰａで一軸加圧成形し、直径２５ｍｍ及び厚さ２．５ｍｍの円板状成形体を得た。
【０１４６】
得られた成形体は、大気雰囲気中、１５５０℃、２時間の常圧焼結によって一次焼結して一次焼結体を得た。一次焼結において、昇温速度を１００℃／ｈとし、降温速度を２００℃／ｈとした。
【０１４７】
得られた一次焼結体は、５％水素含有アルゴン雰囲気中、１４００℃、１時間の常圧焼結によって焼結し、ＣｅＯ２換算で０．７ｍｏｌ％のセリウム酸化物、３ｍｏｌ％のイットリア、及び０．６質量％のアルミナを含有し、残部がジルコニアであり、該セリウム酸化物が三価セリウムを含むジルコニア焼結体からなる赤色焼結体を得た。赤色焼結体の結晶構造は正方晶及び立方晶の混晶であった。
（無彩色焼結体の作製）
３ｍｏｌ％イットリア含有ジルコニア粉末１８０．０ｇ及び平均粒子径０．３μｍの略球状の酸化アルミニウム粉末２０．０ｇと、純水とを混合して得られたスラリーを使用したこと以外は合成例１と同様な方法で基材粉末を得た。
【０１４８】
基材粉末を直径２５ｍｍの金型に充填した後、圧力１００ＭＰａで一軸加圧成形し、直径２５ｍｍ及び厚さ２．５ｍｍの円板状成形体を得た。
【０１４９】
得られた成形体は、大気雰囲気中、１５５０℃、２時間の常圧焼結によって焼結して無彩色焼結体を得た。焼結において、昇温速度を１００℃／ｈとし、降温速度を２００℃／ｈとした。無彩色焼結体の結晶構造は正方晶及び立方晶の混晶であった。
（複合焼結体の作製）
得られた赤色焼結体及び無彩色焼結体を積層させ、ＣｅＯ２換算で０．７ｍｏｌ％のセリア、３ｍｏｌ％のイットリア、及び０．６質量％のアルミナを含有し、残部がジルコニアであり、セリアが三価セリウムを含むジルコニア焼結体からなる層と、１０．０質量％のアルミナを含有し、残部が３ｍｏｌ％のイットリアを含むジルコニアであるジルコニア質焼結体からなる層と、が積層し、直径２０ｍｍ及び厚さ４．０ｍｍの円板状の複合焼結体を得た。
【０１５０】
得られた複合焼結体の表面層を研削機で研削し、表面層の厚みが０．２ｍｍ及び基材層の厚みが２．５ｍｍである複合焼結体を得た（基材層の厚み／表面層の厚み＝５．０）。
【０１５１】
実施例４
実施例３と同様な方法により複合焼結体を得、その表面層を研削して、表面層の厚みが０．４ｍｍ及び基材層の厚みが２．５ｍｍである複合焼結体を得た（基材層の厚み／表面層の厚み＝６．３）。
【０１５２】
結果を下表に示す。
【０１５３】
【表２】
2020029395.tif 000003
【０１５４】
実施例３と実施例４とは０．２ｍｍの厚みの差により色調差△Ｅが１４．４であり、表面層の厚さを変えることで、視認される赤色色調の微調整ができることが確認できた。
【０１５５】
実施例５
（赤色焼結体の作製）
３ｍｏｌ％イットリア含有ジルコニア粉末１９６．８ｇ、平均粒子径０．８μｍの酸化セリウム粉末２．０ｇ、及び、平均粒子径０．３μｍの略球状の酸化アルミニウム粉末１．２ｇと、純水とを混合して得られたスラリーを使用したこと以外は合成例１と同様な方法で赤色粉末を得た。
【０１５６】
赤色粉末を直径２５ｍｍの金型に充填した後、圧力１００ＭＰａで一軸加圧成形し、直径２５ｍｍ及び厚さ２．５ｍｍの円板状成形体を得た。
【０１５７】
得られた成形体は、大気雰囲気中、１５５０℃、２時間の常圧焼結によって一次焼結して一次焼結体を得た。一次焼結において、昇温速度を１００℃／ｈとし、降温速度を２００℃／ｈとした。
【０１５８】
得られた一次焼結体は、５％水素含有アルゴン雰囲気中、１４００℃、１時間の常圧焼結によって焼結し、ＣｅＯ２換算で０．７ｍｏｌ％のセリウム酸化物、３ｍｏｌ％のイットリア、及び０．１質量％のアルミナを含有し、残部がジルコニアであり、該セリウム酸化物が三価セリウムを含むジルコニア焼結体からなる赤色焼結体を得た。得られた赤色焼結体の平均結晶粒径は０．６４μｍであり、結晶構造は正方晶及び立方晶の混晶であった。
（有彩色焼結体の作製）
３ｍｏｌ％イットリア含有ジルコニア粉末１８８．９ｇ及び酸化コバルト粉末０．６ｇ及び酸化チタン粉末１０ｇ及び酸化アルミニウム粉末０．５ｇと、純水とを混合して得られたスラリーを使用したこと以外は合成例１と同様な方法で基材粉末を得た。
【０１５９】
基材粉末を直径２５ｍｍの金型に充填した後、圧力１００ＭＰａで一軸加圧成形し、直径２５ｍｍ及び厚さ２．５ｍｍの円板状成形体を得た。
【０１６０】
得られた成形体は、大気雰囲気中、１５５０℃、２時間の常圧焼結によって焼結して有彩色焼結体を得た。焼結において、昇温速度を１００℃／ｈとし、降温速度を２００℃／ｈとした。有彩色焼結体の結晶構造は正方晶及び立方晶の混晶であった。
（複合焼結体の作製）
得られた赤色焼結体及び有彩色焼結体を積層させ、ＣｅＯ２換算で０．７ｍｏｌ％のセリア、３ｍｏｌ％のイットリア、及び０．６質量％のアルミナを含有し、残部がジルコニアであり、セリアが三価セリウムを含むジルコニア焼結体からなる層と、０．３質量％のコバルト及び５．０量％のチタニア及び０．２５質量％のアルミナを含有し、残部が３ｍｏｌ％のイットリアを含むジルコニアであるジルコニア質焼結体からなる層と、が積層し、直径２０ｍｍ及び厚さ４．０ｍｍの円板状の複合焼結体を得た。基材層の反射率比は１．２３であった。
【０１６１】
得られた複合焼結体の表面層を研削機で研削し、表面層の厚みが０．３ｍｍ及び基材層の厚みが２．５ｍｍである複合焼結体を得た（基材層の厚み／表面層の厚み＝８．３）。
【０１６２】
実施例６
（赤色焼結体の作製）
実施例５と同様の方法で赤色焼結体を得た。
（有彩色焼結体の作製）
３ｍｏｌ％イットリア含有ジルコニア粉末１５８．９ｇ及び酸化ニッケル粉末１．０ｇ及びコバルトアルミネート粉末０．１ｇ及び酸化アルミニウム粉末４０ｇと、純水とを混合して得られたスラリーを使用したこと以外は合成例１と同様な方法で基材粉末を得た。
【０１６３】
基材粉末を直径２５ｍｍの金型に充填した後、圧力１００ＭＰａで一軸加圧成形し、直径２５ｍｍ及び厚さ２．５ｍｍの円板状成形体を得た。
【０１６４】
得られた成形体は、実施例５と同様な方法で焼結して有彩色焼結体を得た。有彩色焼結体の結晶構造は正方晶及び立方晶の混晶であった。
（複合焼結体の作製）
得られた赤色焼結体及び有彩色焼結体を積層させ、ＣｅＯ２換算で０．７ｍｏｌ％のセリア、３ｍｏｌ％のイットリア、及び０．６質量％のアルミナを含有し、残部がジルコニアであり、セリアが三価セリウムを含むジルコニア焼結体からなる層と、０．５質量％のニッケル及びコバルト含有量として６．７質量％のコバルトアルミネート及び２０質量％のアルミナを含有し、残部が３ｍｏｌ％のイットリアを含むジルコニアであるジルコニア質焼結体からなる層と、が積層し、直径２０ｍｍ及び厚さ４．０ｍｍの円板状の複合焼結体を得た。基材層の反射率比は０．９８であった。
【０１６５】
得られた複合焼結体の表面層を研削機で研削し、表面層の厚みが０．３ｍｍ及び基材層の厚みが２．５ｍｍである複合焼結体を得た（基材層の厚み／表面層の厚み＝８．３）。
【０１６６】
実施例７
（赤色焼結体の作製）
実施例５と同様の方法で赤色焼結体を得た。
（有彩色焼結体の作製）
３ｍｏｌ％イットリア含有ジルコニア粉末１９２．０ｇ及び酸化ネオジム粉末４．０ｇ及び酸化アルミニウム粉末４．０ｇと、純水とを混合して得られたスラリーを使用したこと以外は合成例１と同様な方法で基材粉末を得た。
【０１６７】
基材粉末を直径２５ｍｍの金型に充填した後、圧力１００ＭＰａで一軸加圧成形し、直径２５ｍｍ及び厚さ２．５ｍｍの円板状成形体を得た。
【０１６８】
得られた成形体は、実施例５と同様な条件で焼結して焼結体を得た。有彩色焼結体の結晶構造は正方晶及び立方晶の混晶であった。
（複合焼結体の作製）
得られた赤色焼結体及び有彩色焼結体を積層させ、ＣｅＯ２換算で０．７ｍｏｌ％のセリア、３ｍｏｌ％のイットリア、及び０．６質量％のアルミナを含有し、残部がジルコニアであり、セリアが三価セリウムを含むジルコニア焼結体からなる層と、２．０質量％のネオジム及び２質量％のアルミナを含有し、残部が３ｍｏｌ％のイットリアを含むジルコニアであるジルコニア質焼結体からなる層と、が積層し、直径２０ｍｍ及び厚さ４．０ｍｍの円板状の複合焼結体を得た。基材層の反射率比は１．９８であった。
【０１６９】
得られた複合焼結体の表面層を研削機で研削し、表面層の厚みが０．３ｍｍ及び基材層の厚みが２．５ｍｍである複合焼結体を得た（基材層の厚み／表面層の厚み＝８．３）。
【０１７０】
実施例８
（赤色焼結体の作製）
実施例５と同様の方法で赤色焼結体を得た。
（有彩色焼結体の作製）
３ｍｏｌ％イットリア含有ジルコニア粉末１８５．０ｇ及び酸化鉄粉末５．０ｇ及びマンガン粉末０．０２ｇ及び酸化アルミニウム粉末１０ｇと、純水とを混合して得られたスラリーを使用したこと以外は合成例１と同様な方法で基材粉末を得た。
【０１７１】
基材粉末を直径２５ｍｍの金型に充填した後、圧力１００ＭＰａで一軸加圧成形し、直径２５ｍｍ及び厚さ２．５ｍｍの円板状成形体を得た。
【０１７２】
得られた成形体は、大気雰囲気中、１５５０℃、２時間の常圧焼結によって一次焼結して一次焼結体を得た。一次焼結において、昇温速度を１００℃／ｈとし、降温速度を２００℃／ｈとした。
（複合焼結体の作製）
得られた赤色焼結体及び有彩色焼結体を積層させ、ＣｅＯ２換算で０．７ｍｏｌ％のセリア、３ｍｏｌ％のイットリア、及び０．６質量％のアルミナを含有し、残部がジルコニアであり、セリアが三価セリウムを含むジルコニア焼結体からなる層と、２．５質量％の鉄及び０．０１質量％のマンガン及び５質量％のアルミナを含有し、残部が３ｍｏｌ％のイットリアを含むジルコニアであるジルコニア質焼結体からなる層と、が積層し、直径２０ｍｍ及び厚さ４．０ｍｍの円板状の複合焼結体を得た。基材層の反射率比は１．２８であった。
【０１７３】
得られた複合焼結体の表面層を研削機で研削し、表面層の厚みが０．３ｍｍ及び基材層の厚みが２．５ｍｍである複合焼結体を得た（基材層の厚み／表面層の厚み＝８．３）。
【０１７４】
実施例９
（赤色焼結体の作製）
実施例５と同様の方法で赤色焼結体を得た。
（有彩色焼結体の作製）
３ｍｏｌ％イットリア含有ジルコニア粉末１８６．０ｇ及び酸化ニッケル粉末１４．０ｇと、純水とを混合して得られたスラリーを使用したこと以外は合成例１と同様な方法で基材粉末を得た。
【０１７５】
基材粉末を直径２５ｍｍの金型に充填した後、圧力１００ＭＰａで一軸加圧成形し、直径２５ｍｍ及び厚さ２．５ｍｍの円板状成形体を得た。
【０１７６】
得られた成形体は、実施例５と同様な方法で焼結して有彩色焼結体を得た。有彩色焼結体の結晶構造は正方晶及び立方晶の混晶であった。
（複合焼結体の作製）
得られた赤色焼結体及び有彩色焼結体を積層させ、ＣｅＯ２換算で０．７ｍｏｌ％のセリア、３ｍｏｌ％のイットリア、及び０．６質量％のアルミナを含有し、残部がジルコニアであり、セリアが三価セリウムを含むジルコニア焼結体からなる層と、７．０質量％のニッケルを含有し、残部が３ｍｏｌ％のイットリアを含むジルコニアであるジルコニア質焼結体からなる層と、が積層し、直径２０ｍｍ及び厚さ４．０ｍｍの円板状の複合焼結体を得た。基材層の反射率比は０．８２であった。
【０１７７】
得られた複合焼結体の表面層を研削機で研削し、表面層の厚みが０．３ｍｍ及び基材層の厚みが２．５ｍｍである複合焼結体を得た（基材層の厚み／表面層の厚み＝８．３）。
【０１７８】
比較例３
（赤色焼結体の作製）
実施例５と同様の方法で赤色焼結体を得た。
（有彩色焼結体の作製）
３ｍｏｌ％イットリア含有ジルコニア粉末１９７．５ｇ及び酸化プラセオジム粉末２．０ｇ及び酸化アルミニウム粉末０．５ｇと、純水とを混合して得られたスラリーを使用したこと以外は合成例１と同様な方法で基材粉末を得た。
【０１７９】
基材粉末を直径２５ｍｍの金型に充填した後、圧力１００ＭＰａで一軸加圧成形し、直径２５ｍｍ及び厚さ２．５ｍｍの円板状成形体を得た。
【０１８０】
得られた成形体は、実施例５と同様な方法で焼結して有彩色焼結体を得た。
（複合焼結体の作製）
得られた赤色焼結体及び有彩色焼結体を積層させ、ＣｅＯ２換算で０．７ｍｏｌ％のセリア、３ｍｏｌ％のイットリア、及び０．６質量％のアルミナを含有し、残部がジルコニアであり、セリアが三価セリウムを含むジルコニア焼結体からなる層と、１．０質量％のプラセオジム及び０．２５質量％のアルミナを含有し、残部が３ｍｏｌ％のイットリアを含むジルコニアであるジルコニア質焼結体からなる層と、が積層し、直径２０ｍｍ及び厚さ４．０ｍｍの円板状の複合焼結体を得た。
【０１８１】
得られた複合焼結体の表面層を研削機で研削し、表面層の厚みが０．３ｍｍ及び基材層の厚みが２．５ｍｍである複合焼結体を得た（基材層の厚み／表面層の厚み＝８．３）。
【０１８２】
比較例４
（赤色焼結体の作製）
実施例５と同様の方法で赤色焼結体を得た。
（無彩色焼結体の作製）
３ｍｏｌ％イットリア含有ジルコニア粉末１９９．５ｇ及び酸化アルミニウム粉末０．５ｇと、純水とを混合して得られたスラリーを使用したこと以外は合成例１と同様な方法で基材粉末を得た。
【０１８３】
基材粉末を直径２５ｍｍの金型に充填した後、圧力１００ＭＰａで一軸加圧成形し、直径２５ｍｍ及び厚さ２．５ｍｍの円板状成形体を得た。
【０１８４】
得られた成形体は、実施例５と同様な方法で焼結して焼結体を得た。
（複合焼結体の作製）
得られた赤色焼結体及び有彩色焼結体を積層させ、ＣｅＯ２換算で０．７ｍｏｌ％のセリア、３ｍｏｌ％のイットリア、及び０．６質量％のアルミナを含有し、残部がジルコニアであり、セリアが三価セリウムを含むジルコニア焼結体からなる層と、０．２５質量％のアルミナを含有し、残部が３ｍｏｌ％のイットリアを含むジルコニアであるジルコニア質焼結体からなる層と、が積層し、直径２０ｍｍ及び厚さ４．０ｍｍの円板状の複合焼結体を得た。
【０１８５】
得られた複合焼結体の表面層を研削機で研削し、表面層の厚みが０．３ｍｍ及び基材層の厚みが２．５ｍｍである複合焼結体を得た（基材層の厚み／表面層の厚み＝８．３）。
【０１８６】
比較例５
（赤色焼結体の作製）
実施例５と同様の方法で赤色焼結体を得た。
（有彩色焼結体の作製）
３ｍｏｌ％イットリア含有ジルコニア粉末１５９．４ｇ及びコバルトアルミネート粉末０．６ｇ及び酸化アルミニウム粉末４０ｇと、純水とを混合して得られたスラリーを使用したこと以外は合成例１と同様な方法で基材粉末を得た。
【０１８７】
基材粉末を直径２５ｍｍの金型に充填した後、圧力１００ＭＰａで一軸加圧成形し、直径２５ｍｍ及び厚さ２．５ｍｍの円板状成形体を得た。
【０１８８】
得られた成形体は、実施例５と同様な方法で焼結して焼結体を得た。
（複合焼結体の作製）
得られた赤色焼結体及び有彩色焼結体を積層させ、ＣｅＯ２換算で０．７ｍｏｌ％のセリア、３ｍｏｌ％のイットリア、及び０．６質量％のアルミナを含有し、残部がジルコニアであり、セリアが三価セリウムを含むジルコニア焼結体からなる層と、０．０５質量％のコバルトアルミネート及びアルミナを含有し、コバルト含有量が０．０１質量％、アルミナ含有量が２０．０１質量％であり、残部が３ｍｏｌ％のイットリアを含むジルコニアであるジルコニア質焼結体からなる層と、が積層し、直径２０ｍｍ及び厚さ４．０ｍｍの円板状の複合焼結体を得た。
【０１８９】
得られた複合焼結体の表面層を研削機で研削し、表面層の厚みが０．３ｍｍ及び基材層の厚みが２．５ｍｍである複合焼結体を得た（基材層の厚み／表面層の厚み＝８．３）。
【０１９０】
上記の実施例及び比較例の結果を下表に示す。
【０１９１】
【表３】
2020029395.tif 000004
【０１９２】
本比較例の複合焼結体の表面層の色調と比べ、実施例の複合焼結体の表面層の色調は、より赤みの強い色調として視認された。また、実施例の（ａ＊−ｂ＊）は０．６以上であったのに対し、比較例の（ａ＊−ｂ＊）は０．２以下であり、比較例と比べ、実施例は色相の差が大きくなっていた。さらに、単独の赤色焼結体の（ａ＊−ｂ＊）は−１．４であったことから、実施例の△（ａ＊−ｂ＊）は２．０以上３．３以下であった。また、実施例６及び７は△（ａ＊−ｂ＊）が２．９以上３．３以下であり、表面層は、単独の赤色焼結体と比べ、特に赤みが強い色調として視認された。
【０１９３】
実施例１０
３ｍｏｌ％イットリア含有ジルコニア粉末１９６．８ｇ、平均粒子径０．８μｍの酸化セリウム粉末２．０ｇ、及び、平均粒子径０．３μｍの略球状の酸化アルミニウム粉末１．２ｇと、純水とを混合して得られたスラリーを使用したこと以外は合成例１と同様な方法で赤色粉末を得た。
【０１９４】
一方、３ｍｏｌ％イットリア含有ジルコニア粉末１９２．０ｇ及び酸化ネオジム粉末４．０ｇ及び酸化アルミニウム粉末４．０ｇと、純水とを混合して得られたスラリーを使用したこと以外は合成例１と同様な方法で基材粉末を得た。
【０１９５】
基材粉末を直径２５ｍｍの金型に充填した後、圧力１００ＭＰａで一軸加圧成形して円板状成形体を得た後、当該成形体上に赤色粉末を充填し、圧力１００ＭＰａで一軸加圧成形することで、基材粉末からなる層と、赤色粉末からなる層と、からなる直径２５ｍｍ及び厚さ５．０ｍｍの円板状成形体を得た。当該成形体を厚さ方向に観察したころ、基材粉末からなる層及び赤色粉末からなる層の間に界面が確認できた。当該界面から、基材粉末からなる層及び赤色粉末からなる層、それぞれの厚みをデジタルマイクロスコープ（装置名：ＶＨＸ−５０００、キーエンス社製）で測定したこところ、いずれも２．５ｍｍであった（基材層の厚み／表面層の厚み＝１．０）。
【０１９６】
得られた成形体は、大気雰囲気中、１５５０℃、２時間の常圧焼結によって一次焼結して一次焼結体を得た。一次焼結において、昇温速度を１００℃／ｈとし、降温速度を２００℃／ｈとした。
【０１９７】
得られた一次焼結体は、５％水素含有アルゴン雰囲気中、１４００℃、１時間の常圧焼結によって焼結し、ＣｅＯ２換算で２．２ｍｏｌ％のセリア、３ｍｏｌ％のイットリア、及び０．１質量％のアルミナを含有し、残部がジルコニアであり、セリアが三価セリウムを含むジルコニア焼結体からなる層と、２．０質量％のネオジム及び２質量％のアルミナを含有し、残部が３ｍｏｌ％のイットリアを含むジルコニアであるジルコニア質焼結体からなる層と、が積層し、直径２０ｍｍ及び厚さ４．０ｍｍの円板状の複合焼結体を得た。
【０１９８】
結果を下表に示す
【０１９９】
【表４】
2020029395.tif 000005
【０２００】
赤色焼結体と有彩色焼結体とを積層させた実施例７と、赤色焼結体と有彩色焼結体とが焼結により積層した実施例１０とは、表面層の色調差△Ｅが０．３、及び、有彩色層の色調差△Ｅが０．１であり、いずれも同様な値を示した。これより、いずれの方法により得られた複合焼結体であっても、表面層と有彩色層が積層した構造を有することで、視認される色調に対する効果が同様であると考えられる。また、実施例７と実施例１０の対比により、赤色焼結体と有彩色焼結体とが焼結により積層した構造とすることによって、ａ＊−ｂ＊が大きくなることが確認できる。